(57)【特許請求の範囲】
【請求項１】
担体と、該担体表面に固定化された白金を含む微粒子と、を含み、
該微粒子の平均粒子径が、１．５ｎｍ以上１０００ｎｍ以下であり、
該担体の幾何学的表面積あたりの白金担持量が、０．０１μｇ／ｃｍ２〜１００μｇ／ｃｍ２である、コンタクトレンズ消毒用過酸化水素の分解触媒。
【請求項２】
前記微粒子の平均粒子径が、１．５ｎｍ以上３００ｎｍ以下である、請求項１記載の触媒。
【請求項３】
前記担体が、有機系材料を含む、請求項１または２に記載の触媒。
【請求項４】
白金担持重量が、１μｇ〜３００μｇである、請求項１から３のいずれかに記載の触媒。 
【請求項５】
白金イオンを含む照射用溶液を担体に接触させて、該照射用溶液を該担体に付着させること、および
該照射用溶液が付着した担体に電子線を照射して、白金を含む微粒子を該担体表面に固定化すること
を含む、請求項１から４のいずれかに記載のコンタクトレンズ消毒用過酸化水素の分解触媒の製造方法。
【請求項６】
電子線を照射する前に、前記担体表面を改質処理することをさらに含む、請求項５に記載の製造方法。
【請求項７】
電子線を照射する前に、前記担体をエッチング処理することをさらに含む、請求項５または６に記載の製造方法。
【請求項８】
前記照射用溶液が、粒子径制御剤をさらに含み、
該粒子径制御剤が、白金同士よりもエネルギー的に安定な結合を白金と形成可能な化合物である、請求項５から７のいずれかに記載の製造方法。
【請求項９】
コンタクトレンズと、請求項１から４のいずれかに記載のコンタクトレンズ消毒用過酸化水素の分解触媒とを、過酸化水素を１．０重量％〜５．０％重量％の濃度で含むコンタクトレンズ消毒液に浸漬することを含む、コンタクトレンズの消毒方法。
【発明の詳細な説明】
【技術分野】
【０００１】
本発明は、コンタクトレンズ消毒用過酸化水素を分解するための触媒およびその製造方法等に関する。
【背景技術】
【０００２】
従来、過酸化水素の高い殺菌力を利用したコンタクトレンズの消毒技術が、種々検討されている。該消毒技術においては、十分に高い濃度で過酸化水素を含む消毒液にコンタクトレンズを浸漬して消毒する一方で、消毒後においては、コンタクトレンズを眼に装着した際に刺激感を生じさせない観点から、消毒液中の過酸化水素が十分に低い濃度まで分解されていることが望まれる。したがって、過酸化水素の分解（２Ｈ２Ｏ２→２Ｈ２Ｏ＋Ｏ２）には、消毒の開始から所定時間は十分に高い過酸化水素濃度を維持する一方で、所定時間経過後には十分に低い過酸化水素濃度を実現することが要求される。
【０００３】
上記過酸化水素の分解処理としては、白金等の過酸化水素分解活性を有する活性金属を担持した触媒を用いることにより過酸化水素の分解を促進することが知られている。例えば、特許文献１〜３には、コンタクトレンズと過酸化水素の分解触媒とを過酸化水素溶液に浸漬することにより、過酸化水素によるコンタクトレンズの消毒を有効に行いつつ、過酸化水素の分解を行うことが開示されている。
【先行技術文献】
【特許文献】
【０００４】
【特許文献１】特開平６−２２６０９８号公報
【特許文献２】特開平７−２３２０７２号公報
【特許文献３】特開２０１３−１３８６８号公報
【発明の概要】
【発明が解決しようとする課題】
【０００５】
しかしながら、過酸化水素溶液にコンタクトレンズと過酸化水素の分解触媒とを共存させて、消毒および過酸化水素の分解を同時に進行させる場合、従来の触媒ではコンタクトレンズに対する高い消毒効果と所定時間経過後の低い過酸化水素残留濃度とを高いレベルで両立することが困難であった。具体的には、所定時間経過後の過酸化水素残留濃度を低くするために、メッキ法等によって得られる活性金属の含有量が多い触媒や幾何学的表面積（幾何学的形状に基づいて求めた表面積）が大きい触媒を使用すると、過酸化水素が短時間のうちに分解してしまい、消毒効果が不十分となるという問題がある。一方、消毒効果を高めるために、活性金属の含有量が少ない触媒や幾何学的表面積が小さい触媒を使用すると、所定時間経過後の過酸化水素残留濃度を一定のレベル以下にまで低減することができなくなるという問題がある。また、特許文献３の触媒は、処理液への浸漬処理および／または焼成処理を含む担体の準備工程および２００℃〜５００℃での活性金属の還元処理工程を経て得られるものであり、その製造方法は簡便とは言えない。
【０００６】
本発明は上記従来の課題を解決するためになされたものであり、その主たる目的は、過酸化水素溶液中にコンタクトレンズと共存させた際に、コンタクトレンズを十分に消毒できるとともに、所定時間経過後には過酸化水素残留濃度を十分に低減でき、かつ、簡便に製造され得る過酸化水素の分解触媒を提供することにある。
【課題を解決するための手段】
【０００７】
本発明のコンタクトレンズ消毒用過酸化水素の分解触媒は、担体と、該担体表面に固定化された白金を含む微粒子と、を含み、該微粒子の平均粒子径が、１０００ｎｍ以下である。
１つの実施形態においては、上記微粒子の平均粒子径が、３００ｎｍ以下である。
１つの実施形態においては、上記担体が、有機系材料を含む。
１つの実施形態においては、上記触媒の白金担持重量が、１μｇ〜３００μｇである。
本発明の別の局面によれば、上記コンタクトレンズ消毒用過酸化水素の分解触媒の製造方法が提供される。該製造方法は、白金イオンを含む照射用溶液を担体に接触させて、該照射用溶液を該担体に付着させること、および、該照射用溶液が付着した担体に電子線を照射して、白金を含む微粒子を該担体表面に固定化することを含む。
１つの実施形態においては、上記製造方法は、電子線を照射する前に、上記担体表面を改質処理することをさらに含む。
１つの実施形態においては、上記製造方法は、電子線を照射する前に、上記担体をエッチング処理することをさらに含む。
１つの実施形態においては、上記照射用溶液が、粒子径制御剤をさらに含む。
本発明のさらに別の局面によれば、コンタクトレンズの消毒方法が提供される。該消毒方法は、コンタクトレンズと、上記コンタクトレンズ消毒用過酸化水素の分解触媒とを、過酸化水素を含むコンタクトレンズ消毒液に浸漬することを含む。
【発明の効果】
【０００８】
本発明によれば、白金を含み、かつ、所定の粒子径を有する微粒子を担体に固定化することにより、過酸化水素溶液中でコンタクトレンズと共存させた際に、コンタクトレンズを十分に消毒でき、かつ、所定時間経過後には過酸化水素の残留濃度を十分に低減できる過酸化水素の分解触媒が提供される。該触媒は、電子線照射還元法を用いることにより、簡便に製造され得る。
【図面の簡単な説明】
【０００９】
【図１】実施例で得られた触媒の透過型電子顕微鏡（ＴＥＭ）写真である。
【図２】担体上に固定化された微粒子の粒子径分布を示すグラフである。
【図３】触媒の耐久性評価の結果を示すグラフである。
【発明を実施するための形態】
【００１０】
以下、本発明の実施形態について説明するが、本発明は該実施形態には限定されない。
【００１１】
［Ａ．触媒］
本発明の触媒は、コンタクトレンズ消毒用の過酸化水素の分解を促進する触媒である。本発明の触媒は、担体と、該担体表面に固定化された白金（Ｐｔ）を含む微粒子（以下、「白金含有微粒子」と称する場合がある）と、を含む。
【００１２】
本発明の触媒は、常温（約２５℃）において、１０ｍＬの過酸化水素溶液に浸漬された際に、６時間の浸漬期間で、浸漬前の過酸化水素濃度の好ましくは１％以下、より好ましくは０．５％以下、さらに好ましくは０．２％以下の濃度まで（例えば、３．５重量％（３５０００ｐｐｍ）の過酸化水素溶液に浸漬された場合は、好ましくは３５０ｐｐｍ以下、より好ましくは１７５ｐｐｍ以下、さらに好ましくは７０ｐｐｍ以下の濃度まで）過酸化水素を分解し得る。
【００１３】
本発明の触媒１つあたりの担体上に固定化された白金の総重量（以下、「触媒の白金担持重量」と称する場合がある）は、好ましくは１μｇ〜３００μｇ、より好ましくは１μｇ〜１００μｇである。また、本発明の触媒において、担体の幾何学的表面積あたりの固定化された白金の重量は、好ましくは０．０１μｇ／ｃｍ２〜３００μｇ／ｃｍ２、より好ましくは０．０１μｇ／ｃｍ２〜１００μｇ／ｃｍ２である。このように白金の固定化量が少ないにも関わらず、優れた過酸化水素分解活性を発揮し得ることは、本発明の触媒の特徴の１つである。なお、このような効果が奏される理由は定かではないが、以下のように推測される。すなわち、白金を含む活性金属が薄膜状ではなく、微粒子形状を有するように形成されていることから、活性金属の比表面積が増大して触媒活性も増大され得ると推測される。さらに、白金を含む活性金属が特定の平均粒子径を有する微粒子形状に形成されていることから、過酸化水素の分解時に生じる酸素気泡の付着が抑制され、その結果、該気泡の付着に起因する経時的な触媒活性の低下が防止されて、所定時間経過後の過酸化水素濃度を十分に低減し得ると推測される。
【００１４】
［Ａ−１．担体］
担体を形成する材料としては、任意の適切な材料が用いられ得る。担体の形成材料としては、従来用いられている金属、ガラス、セラミック等の無機材料だけでなく、合成樹脂等の有機材料を好ましく用いることができる。合成樹脂等の有機材料は、成形性、操作性、価格等において無機材料よりも有利であり得る。また、高温での焼成を必要としないことも利点の１つである。
【００１５】
合成樹脂の具体例としては、アクリロニトリル・ブタジエン・スチレン（ＡＢＳ）樹脂、ポリエチレン（ＰＥ）樹脂、ポリプロピレン（ＰＰ）樹脂、ポリウレタン樹脂、変性ポリフェニレンエーテル樹脂、ポリスチレン樹脂、ポリカーボネート樹脂、ポリエチレンテレフタレート（ＰＥＴ）樹脂、ポリブチレンテレフタレート（ＰＢＴ）樹脂、ポリ塩化ビニル樹脂、ポリエーテルイミド樹脂、ポリサルホン樹脂、ポリメチルメタクリレート樹脂およびこれらの共重合樹脂が挙げられる。中でも、成形性、価格、過酸化水素に対する耐久性、白金含有微粒子の付着性等の観点から、アクリロニトリル・ブタジエン・スチレン（ＡＢＳ）樹脂、ポリエチレン（ＰＥ）樹脂、ポリプロピレン（ＰＰ）樹脂およびこれらの共重合樹脂が好ましい。上記材料は、単独でまたは二種以上を組み合わせて用いられ得る。
【００１６】
担体の形状は、目的等に応じて適切に設定され得る。担体は、例えば、角板状、円板状、角柱状、円柱状等であり得る。また、幾何学的表面積の増大の観点から、正弦波、矩形波、三角波等の波形状を有するように成形されてもよい。
【００１７】
担体は、その表面が粗面化されていてもよい。表面を粗面化することにより、比表面積を増大することができる。また、白金含有微粒子を担体により強固に固定化することができる。担体の比表面積は、例えば３ｃｍ２／ｇ〜２００ｃｍ２／ｇ、好ましくは１０ｃｍ２／ｇ〜１００ｃｍ２／ｇであり得る。
【００１８】
担体は、その表面が正の電荷を帯びていることが好ましい。表面が正の電荷を帯びることにより、白金含有微粒子を担体により強固に固定化することができる。
【００１９】
［Ａ−２．微粒子］
微粒子は、白金を含む。必要に応じて、他の成分をさらに含んでもよい。微粒子中における白金の含有量は、好ましくは８０重量％〜１００重量％、より好ましくは９０重量％〜１００重量％、さらに好ましくは９５重量％〜１００重量％であり得る。
【００２０】
微粒子に含まれ得る他の成分としては、パラジウム（Ｐｄ）、イリジウム（Ｉｒ）、ルテニウム（Ｒｕ）、ロジウム（Ｒｈ）、オスミウム（Ｏｓ）等の過酸化水素分解活性を有する活性金属が挙げられる。これらの成分は、単独でまたは二種以上を組み合わせて用いられ得る。
【００２１】
微粒子の平均粒子径は、１０００ｎｍ以下であり、好ましくは３００ｎｍ以下、より好ましくは２０ｎｍ以下、さらに好ましくは１５ｎｍ以下、さらにより好ましくは１０ｎｍ以下である。また、該平均粒子径は、好ましくは１ｎｍ以上であり、より好ましくは１．５ｎｍ以上、さらに好ましくは２ｎｍ以上、さらにより好ましくは２．５ｎｍ以上である。このような平均粒子径とすることにより、白金等の活性金属の使用量を抑えつつ、その比表面積を増大させることができる。また、活性金属の使用量が少ないことに起因して、過酸化水素溶液に触媒とコンタクトレンズとを共存させた際に、初期段階で過酸化水素の分解が過度に促進されることを防止し得る。さらに、上記範囲の平均粒子径であることに起因して、過酸化水素の分解で発生する酸素の気泡径が適度な大きさとなる。その結果、該気泡に起因する過酸化水素溶液の還流が緩やかになって、初期段階で過酸化水素が過度に分解されることを防止し得る。また、従来の触媒では、時間の経過に伴って酸素気泡が触媒表面に付着してその一部を不活性化してしまう現象が見られるが、本発明の触媒は、粒子径が小さいことにより、酸素気泡の付着が抑制され得る。その結果、最後まで触媒活性を有効に発揮して、所定時間経過後の過酸化水素残留濃度を十分に低いレベルにまで低減することができる。一方、微粒子の平均粒子径が上記範囲外である場合、本発明の効果が得られなくなるおそれがある。例えば、微粒子の平均粒子径が大き過ぎる場合、白金等の使用量が増加する。また、平均粒子径が小さ過ぎる場合には、バルク金属としての触媒活性が消失するおそれや耐久性が低下するおそれがある。
【００２２】
微粒子の平均粒子径は、例えば、後述する製造方法において、照射用溶液中の活性金属イオン濃度を変化させることによって調節できる。具体的には、照射用溶液中の活性金属イオン濃度を高くすることにより平均粒子径を大きくすることができ、該濃度を低くすることにより平均粒子径を小さくすることができる。なお、微粒子の平均粒子径は、後述する実施例に記載の方法によって決定され得る。
【００２３】
微粒子は、担体表面に点在した状態で固定化されていることが好ましい。各微粒子が点在することにより、微粒子が連なっている場合や、活性金属が層状に形成されている場合に比べて、活性金属の比表面積を増大できるとともに、酸素気泡の付着をより好適に抑制することができる。
【００２４】
［Ｂ．製造方法］
本発明のコンタクトレンズ消毒用過酸化水素の分解触媒の製造方法は、白金イオンを含む照射用溶液を担体に接触させて、該照射用溶液を該担体に付着させること（接触工程）、および、該白金イオンを含む照射用溶液が付着した担体に電子線を照射して、白金を含む微粒子を該担体表面に固定化すること（電子線照射工程）を含む。該製造方法は、必要に応じて、担体をエッチング処理すること（エッチング工程）および／または担体表面を改質処理すること（表面改質工程）をさらに含み得る。該製造方法によれば、電子線照射によって照射用溶液中の水が放射線分解されてＨラジカル、水和電子等の還元種が生成し、該還元種によって白金イオンが還元されて担体上に白金含有微粒子が形成および固定化される。該製造方法によれば、メッキ法のように有毒な還元剤を使用することなく、簡便にＡ項に記載の触媒を製造することができる。
【００２５】
［Ｂ−１．接触工程］
接触工程においては、白金イオンを含む照射用溶液を担体に接触させて、該照射用溶液を該担体に付着させる。接触方法としては、例えば、照射用溶液に担体を浸漬させる方法、照射用溶液に担体を塗工する方法、照射用溶液を担体に噴霧する方法等が挙げられる。照射用溶液に担体を浸漬させる方法が好ましい。照射用溶液が良好に担体に付着し得るからである。
【００２６】
白金イオンを含む照射用溶液は、ヘキサクロリド白金(ＩＶ)酸、ヘキサクロリド白金(ＩＶ)酸カリウム、アセチルアセトナト白金（ＩＩ）等の白金の可溶性化合物またはその塩を水に溶解することによって調製され得る。照射用溶液中における白金イオンの濃度は、好ましくは１ｍＭ〜２００ｍＭ、より好ましくは１ｍＭ〜１００ｍＭ、さらに好ましくは１ｍＭ〜１０ｍＭである。該照射用溶液は、白金以外の過酸化水素分解活性を有する活性金属のイオンを含んでいてもよい。該活性金属としては、Ａ項に記載したとおりである。他の活性金属イオンを含む場合、照射用溶液中の活性金属イオン（白金イオンを含む）の合計濃度は、好ましくは１ｍＭ〜２００ｍＭ、より好ましくは１ｍＭ〜１５０ｍＭ、さらに好ましくは１ｍＭ〜１００ｍＭである。当該範囲であれば、所望の粒子径を有する微粒子が好適に得られ得る。
【００２７】
白金イオンを含む照射用溶液は、代表的には、メタノール、エタノール、イソプロピルアルコール等の炭素数１〜３のアルコールをさらに含む。アルコールが還元補助剤として機能することにより、白金イオンが好適に還元され得る。該照射用溶液中におけるアルコールの含有量は、好ましくは０．１体積％〜３０体積％、より好ましくは０．５体積％〜１０体積％である。
【００２８】
白金イオンを含む照射用溶液は、好ましくは粒子径制御剤をさらに含む。粒子径制御剤としては、白金等の活性金属と、該金属同士よりもエネルギー的に安定な結合を形成し得る化合物（例えば、白金等の活性金属同士の混合熱よりも小さな混合熱を与える化合物）が好ましく用いられ得る。その具体例としては、ホスフィン酸ナトリウム（ＮａＰＨ２Ｏ２）、ホスホン酸ナトリウム（ＮａＰＨＯ３）等のリン化合物、亜硝酸ナトリウム（ＮａＮＯ2）、チオ硫酸ナトリウム（Ｎａ２Ｓ２Ｏ３）等の窒素化合物、亜硫酸ナトリウム（Ｎａ２ＳＯ３）等の硫黄化合物が挙げられる。例えば、白金イオンおよび該リン化合物を含む照射用溶液に電子線を照射すると、白金含有微粒子とリン化合物とが反応してＰｔ−Ｐ結合を形成し、核となった白金含有微粒子に次の白金原子が結合することが阻害される。このように、粒子径制御剤を含むことにより、白金含有微粒子の成長が抑制されて、微粒子をより微細化することができる。照射用溶液中における粒子径制御剤の濃度は、好ましくは０．０５ｍＭ〜５０ｍＭ、より好ましくは０．１ｍＭ〜１０ｍＭである。
【００２９】
白金イオンを含む照射用溶液は、必要に応じて、ｐＨ調整剤、キレート剤等の任意の構成成分をさらに含有していてもよい。任意の構成成分の具体例としては、水酸化ナトリウム、アンモニア、酒石酸、クエン酸等が挙げられる。
【００３０】
接触条件は、目的等に応じて適切に設定され得る。
【００３１】
［Ｂ−２．電子線照射工程］
電子線照射工程においては、白金イオンを含む照射用溶液が付着した担体に電子線を照射する。これにより、白金イオンが担体表面で還元されて、白金含有微粒子が担体表面に固定化される。電子線照射は、照射用溶液に浸漬された状態の担体に対して行われてもよく、照射用溶液に浸漬後に引き上げられ、表面が濡れた状態の担体に対して行われてもよく（ディップＥＢ法）、また、照射用溶液に浸漬後に引き上げられ、外観的に乾燥した状態の担体に対して行われてもよい（ドライＥＢ法）。ディップＥＢ法を用いた場合は、照射用溶液のコストが抑えられるという利点がある。
【００３２】
照射される電子線の加速エネルギーは、好ましくは０．５ＭｅＶ〜１０ＭｅＶ、より好ましくは１ＭｅＶ〜８ＭｅＶである。また、電子線照射における担体への吸収線量は、好ましくは１ｋＧｙ〜１００ｋＧｙ、より好ましくは１０ｋＧｙ〜５０ｋＧｙである。このように電子線を照射することにより、所望の粒子径を有する微粒子が好適に得られ得る。
【００３３】
電子線照射条件は、目的等に応じて適切に設定され得る。例えば、電子線の照射は、大気圧および室温条件で行うことができる。照射時間は、活性金属イオン濃度、電子線の線量等に応じて適切に設定され得る。照射時間は、例えば１秒〜１分、好ましくは２秒〜３０秒、より好ましくは３秒〜１０秒程度であり得る。電子線は、連続的に照射されてもよく、間欠的に照射されてもよい。間欠的に照射される場合、上記照射時間は、その合計である。
【００３４】
照射用溶液に浸漬された状態の担体に電子線照射を行う場合、電子線照射に先立って、照射用溶液中の溶存酸素を窒素ガス、アルゴンガス等の不活性ガスで置換することがより好ましい。
【００３５】
上記のとおり、電子線の照射時間は極めて短時間であり、照射の際にはバッチ式だけでなく、ベルトコンベアー式も採用することができる。よって、本発明の製造方法は、Ａ項に記載の触媒の大量生産に非常に好適である。
【００３６】
［Ｂ−３．エッチング工程］
エッチング工程においては、担体をエッチング処理する。エッチング処理により、担体表面を粗面化してその比表面積を増加させることができる。エッチング工程は、電子線照射工程の前に行われ、好ましくは接触工程の前に行われる。
【００３７】
エッチング処理は、化学的または電気化学的に行われ得る。化学的エッチング処理は、代表的には、担体表面をエッチング液で処理することによって行われる。エッチング液としては、担体の形成材料等に応じて任意の適切なエッチング液が用いられ得る。例えば、過マンガン酸、クロム酸、過ヨウ素酸、硫酸、硝酸、カルボン酸、クロロ酢酸、またはこれらの塩；アミン；またはこれらの混合物；を含む溶液が挙げられ、その具体例としては、ＷＯ２００８／１３２９２６、ＷＯ２０１５／０６０１９６等に記載のエッチング液が挙げられる。
【００３８】
化学的エッチング処理としては、担体表面をエッチング液に接触させる処理であればよく、噴霧、塗布、浸漬等が挙げられる。接触させる際のエッチング液の液温は、例えば０℃〜１００℃、好ましくは３５℃〜５５℃である。接触時間は、例えば１分〜６０分間、好ましくは５分〜３０分間である。
【００３９】
必要に応じて、化学的エッチング処理を行った後に、無機酸を用いた後処理を行ってもよい。後処理を行うことにより、マンガン等の担体表面における付着物を除去することができる。無機酸としては、例えば、硫酸、塩酸、硝酸、リン酸、フッ化水素酸、ホウ酸等を単独で、または、二種以上組み合わせて用いることができる。
【００４０】
なお、エッチング処理は、担体の比表面積を増大させるだけでなく、エッチング処理によって生じた微細な凹凸によるアンカー効果や、担体表面にヒドロキシル基、カルボキシル基等の官能基が露出することによる化学的または物理的相互作用により、微粒子の固定化をより強固にする効果を発揮し得る。
【００４１】
［Ｂ−４．表面改質工程］
表面改質工程においては、白金含有微粒子がより好適に固定化されるように担体表面を改質処理する（ただし、上述のエッチング処理は除く）。表面改質工程は、電子線照射工程前に行われる。好ましくは、表面改質処理は、エッチング工程の後であって接触工程の前に行われる。
【００４２】
１つの実施形態においては、カチオン系界面活性剤で担体を処理することにより、担体表面が正電荷を帯びるように改質する。これにより、白金含有微粒子がより好適に固定化され得る。このような効果が奏される理由としては、以下のように推測される。すなわち、照射用溶液中において、負イオンが白金イオンを取り囲むように配位している。該溶液を表面が正電荷を帯びる担体に接触させると、負イオンが担体表面と静電的相互作用を生じ、白金イオンも担体表面に吸着される。この状態で電子線照射を行うことにより、白金イオンの還元が担体表面で進行し、結果として、白金含有微粒子が担体表面に好適に固定化され得る。
【００４３】
カチオン系界面活性剤としては、水に溶解した際に親水基部分がカチオンに電離し得るものであれば、任意の適切な界面活性剤が用いられ得る。例えば、脂肪族アミン塩型または第四級アンモニウム塩型の界面活性剤が用いられ得る。脂肪族アミン塩型の界面活性剤の具体例としては、モノメチルアミン塩酸塩、ジメチルアミン塩酸塩、トリメチルアミン塩酸塩およびドデシルアミン塩酸塩等が挙げられる。第四級アンモニウム塩型界面活性剤の具体例としては、塩化テトラメチルアンモニウム、水酸化テトラメチルアンモニウム、塩化テトラブチルアンモニウム、塩化オクチルトリメチルアンモニウム、塩化デシルトリメチルアンモニウム、塩化ドデシルトリメチルアンモニウム、塩化テトラデシルトリメチルアンモニウム、塩化セチルトリメチルアンモニウム、塩化ステアリルトリメチルアンモニウム、塩化ジデシルジメチルアンモニウム、塩化ジステアリルジメチルアンモニウムおよび塩化ヘキサデシルトリメチルアンモニウム等の脂肪族第四級アンモニウム塩、塩化ドデシルジメチルベンジルアンモニウム、塩化ベンジルトリメチルアンモニウム、塩化ベンジルトリエチルアンモニウム、塩化ベンザルコニウム、臭化ベンザルコニウムおよび塩化ベンゼトニウム等の芳香族第四級アンモニウム塩、塩化ブチルピリジニウム、塩化ドデシルピリジニウム（１−ドデシルピリジニウムクロリド）および塩化セチルピリジニウム等の複素環第四級アンモニウム塩等が挙げられる。
【００４４】
カチオン系界面活性剤を用いた担体の処理方法としては、担体表面をカチオン系界面活性剤に接触させる処理であればよく、カチオン系界面活性剤を含む水溶液を用いた噴霧、塗布、浸漬等が挙げられる。接触させる際の水溶液の液温は、例えば０℃〜１００℃、好ましくは３５℃〜５５℃であり、接触時間は、例えば１分間〜３０分間、好ましくは３分間〜１５分間である。また、水溶液中におけるカチオン系界面活性剤の濃度は、例えば１体積％〜１０体積％、好ましくは３体積％〜８体積％である。担体表面にカチオン系界面活性剤を接触させることにより、カチオン系界面活性剤の疎水基部分が担体表面に吸着される一方で、カチオンである親水基部分が表面に露出するので、担体表面が正に帯電し得る。
【００４５】
上記の各工程間、または、最終工程後においては、必要に応じて、担体または担体／白金含有微粒子を洗浄し得る。洗浄液としては、水、アルコール等が用いられ得る。
【００４６】
［Ｃ．消毒方法］
本発明のコンタクトレンズの消毒方法は、コンタクトレンズと、Ａ項に記載の触媒とを、過酸化水素を含むコンタクトレンズ消毒液に浸漬することを含む。
【００４７】
コンタクトレンズ消毒液における過酸化水素の濃度は、例えば１．０重量％〜５．０重量％、好ましくは２．５重量％〜４．０重量％である。
【００４８】
コンタクトレンズ消毒液は、必要に応じて、任意の適切な添加成分を含み得る。該添加成分としては、例えば、キレート剤、界面活性剤、等張化剤、緩衝剤、増粘剤、防腐剤等が挙げられる。これらの添加成分は、単独で、あるいは、２種以上組み合わされて用いられ得る。消毒液における各添加成分の濃度は、目的等に応じて適切に設定され得る。
【００４９】
キレート剤は、消毒液の安定性を向上させて、その長期保存の点で有効である。キレート剤としては、ＥＤＴＡ（エチレンジアミン四酢酸）またはその塩、エチドロン酸またはその塩、ＤＴＰＭＰ［ジエチレントリアミンペンタ（メチレンホスホン酸）］、スズ酸ナトリウム等が挙げられる。消毒液におけるキレート剤の濃度は、一般に、０．０１重量％〜０．５重量％程度である。
【００５０】
界面活性剤は、コンタクトレンズ消毒液に、脂質の除去作用等の有効なコンタクトレンズ洗浄効果を付与し得る。界面活性剤としては、コンタクトレンズ用液剤等に一般的に用いられている公知のアニオン系界面活性剤、ノニオン系界面活性剤、両性界面活性剤、およびカチオン系界面活性剤が用いられ得る。具体例としては、高級アルコールのポリエチレングリコールエーテル、高級脂肪酸のポリエチレングリコールエステル、高級脂肪酸のポリグリセリンエステル、アルキルフェノールのポリエチレングリコールエーテル、ポリエチレングリコールソルビタンアルキルエステル、ポリオキシエチレン−ポリオキシプロピレングリコール（ポロクサマー）、エチレンジアミンテトラポリオキシエチレンポリオキシプロピレン（ポロキサミン）等が挙げられる。中でも、ポリオキシエチレンとポリオキシプロピレンのブロックコポリマーまたはその誘導体（ポロクサマーまたはポロキサミン）が好ましく用いられる。
【００５１】
等張化剤は、コンタクトレンズ消毒液（消毒前および消毒後）の浸透圧の調整を目的として添加される。等張化剤としては、コンタクトレンズ用液剤等に一般的に用いられている公知の等張化剤が用いられ得る。
【００５２】
コンタクトレンズ消毒液は、水系媒体中に、各成分を溶解または分散させることによって調製され得る。水系媒体としては、水、生理食塩水等が挙げられる。添加順序に制限はなく、各成分を順次または同時に添加して、それぞれ、分散または溶解させることによって、目的とする消毒液を容易に得ることが出来る。
【００５３】
コンタクトレンズ消毒液の使用量は、コンタクトレンズと触媒とを浸漬可能な量であればよい。該使用量は、例えば、５．０ｍＬ〜２０ｍＬである。１つの実施形態においては、コンタクトレンズ消毒液の使用量は、触媒に担持される白金１μｇあたり、例えば０．０１ｍＬ〜２０ｍＬ、好ましくは０．０５ｍＬ〜１０ｍＬ、より好ましくは０．１ｍＬ〜５ｍＬであり得る。
【００５４】
消毒対象であるコンタクトレンズとしては、含水性または非含水性、いわゆるソフトまたはハードの材質等にかかわらず、すべての種類のコンタクトレンズが適用可能である。本発明の消毒方法は、ソフトコンタクトレンズに特に好適である。ソフトコンタクトレンズとしては、含水性のハイドロゲルからなるものが知られており、例えば、２−ヒドロキシエチルメタクリレート、Ｎ，Ｎ−ジメチルアクリルアミド、Ｎ−ビニル−２−ピロリドン、メタクリル酸等の親水性モノマーの重合体または共重合体にて形成されたもの、該親水性モノマーに、シリコーンを含有する疎水性のモノマーを組み合わせて、共重合することにより製造される共重合体にて形成されたもの等が挙げられる。
【００５５】
本発明の消毒方法においては、過酸化水素によるコンタクトレンズの消毒と触媒による過酸化水素の分解とが好適に両立され得る。触媒とコンタクトレンズとは、最初から消毒液中に共存させてもよく、コンタクトレンズを浸漬した後に触媒を加えて両者を共存させてもよい。いずれの場合であっても、触媒の消毒液への浸漬時間が、例えば３０分〜４８０分、好ましくは１２０分〜３６０分となるように浸漬することが望ましい。浸漬温度は、好ましくは５℃〜４０℃であり、より好ましくは１０℃〜３０℃である。
【００５６】
１つの実施形態において、消毒後の消毒液における過酸化水素の濃度は、例えば１５０ｐｐｍ以下、好ましくは１００ｐｐｍ以下である。該過酸化水素残留濃度であれば、消毒後のコンタクトレンズをそのまま装着したとしても痛み、刺激感等の発生を回避し得る。
【実施例】
【００５７】
以下、実施例によって本発明をさらに具体的に説明するが、本発明はこれら実施例によって限定されるものではない。
【００５８】
≪平均粒子径の測定≫
実施例で得られた触媒の表面を透過型電子顕微鏡（日本電子社製、製品番号「ＪＥＭ−２１００」）で観察および撮像した。得られた画像中の任意の５０個の微粒子についてその一次粒子径を測定し、これらの平均値（相乗平均）を平均粒子径として算出した。なお、微粒子が真球形状でない場合は、長径を測定した。
≪白金濃度の測定≫
実施例で得られた触媒（Ｐｔ／ＡＢＳ）を王水８ｍＬ（ＨＣｌ：ＨＮＯ３＝３：１）に浸漬させ、白金含有微粒子を溶解した。得られた溶液４ｍＬを超純水で５０ｍＬに希釈して試料溶液とした。該試料溶液を用いて誘導結合プラズマ原子発光分析法（島津製作所社製、製品番号「ＩＣＰＥ−９０００」）により白金濃度を測定した。得られた濃度に基づいて担体の幾何学的表面積あたりの固定化された白金の重量を算出した。
≪過酸化水素濃度の測定≫
硫酸チタン溶液（３０％、和光純薬工業株式会社）を５％に希釈して過酸化水素を含む試料と混合し、４０７ｎｍにおける吸光度を測定することで過酸化水素濃度を測定した。
【００５９】
≪実施例１Ａ≫
ポリプロピレン製の容器に、超純水４．５５ｍＬ、２−プロパノール０．０５ｍＬおよび０．０５Ｍ  Ｈ２ＰｔＣｌ６  ０．４ｍＬを加え、混合することにより、照射用溶液を調製した。該照射用溶液に、担体（長さ２０ｍｍ×幅１５ｍｍ×厚み１ｍｍのＡＢＳ樹脂板（ＡＳ−ＯＮＥ社製、型番「２−９２２９−０１」）、幾何学的表面積：６．７ｃｍ２）を浸漬し、次いで、加速エネルギー４．８ＭｅＶ、線量２０ｋＧｙ、照射時間約７秒の照射条件で電子線照射を行った。白金微粒子が固定化された担体を取り出し、超純水に浸漬させて１０分間超音波洗浄した。これにより、過酸化水素の分解触媒１Ａを得た。該触媒１ＡのＴＥＭ写真を図１（ａ）に示す。
【００６０】
図１（ａ）に示されるとおり、担体表面には、白金微粒子が固定化されていた。また、該白金微粒子の粒子径分布を図２に示す。図２に示されるとおり、固定化された白金微粒子は４ｎｍ〜１０ｎｍの粒子径を有しており、その平均粒子径は、６．２ｎｍであった。また、触媒１Ａの担体の幾何学的表面積あたりの固定化された白金の重量は０．８７μｇ／ｃｍ２であった。
【００６１】
≪実施例２Ａ≫
実施例１Ａと同様のＡＢＳ樹脂板を、０．１６ｍＭ  過マンガン酸カリウムおよび３．６ｍＭ  硫酸を含む水溶液（エッチング液）に２０分間浸漬することによりエッチングし、次いで、超純水で洗浄した。該ＡＢＳ樹脂板を照射用溶液に浸漬したこと以外は実施例１Ａと同様にして過酸化水素の分解触媒２Ａを得た。触媒２Ａにおける担体の幾何学的表面積あたりの固定化された白金の重量は１．８２μｇ／ｃｍ２であった。
【００６２】
≪実施例３Ａ≫
実施例１Ａと同様のＡＢＳ樹脂板を、カチオン系界面活性剤であるヘキサデシルトリメチルアンモニウムクロリド（奥野工業社製、製品番号「コンディライザーＦＲコンク」）を５重量％の濃度で含む水溶液に５分間浸漬することにより表面改質処理した。該ＡＢＳ樹脂板を照射用溶液に浸漬したこと以外は実施例１Ａと同様にして過酸化水素の分解触媒３Ａを得た。触媒３Ａにおける担体の幾何学的表面積あたりの固定化された白金の重量は１．３１μｇ／ｃｍ２であった。
【００６３】
≪実施例４Ａ≫
実施例１Ａと同様のＡＢＳ樹脂板を０．１６ｍＭ  過マンガン酸カリウムおよび３．６ｍＭ  硫酸を含む水溶液に２０分間浸漬することによりエッチングし、超純水で洗浄した後、カチオン系界面活性剤であるヘキサデシルトリメチルアンモニウムクロリド（奥野工業社製、製品番号「コンディライザーＦＲコンク」）を５重量％の濃度で含む水溶液に５分間浸漬することにより表面改質処理した。該ＡＢＳ樹脂板を照射用溶液に浸漬したこと以外は実施例１Ａと同様にして過酸化水素の分解触媒４Ａを得た。触媒４Ａにおける担体の幾何学的表面積あたりの固定化された白金の重量は１．７３μｇ／ｃｍ２であった。
【００６４】
≪実施例５Ａ≫
超純水４．５４ｍＬ、２−プロパノール０．０５ｍＬ、０．０５Ｍ  Ｈ２ＰｔＣｌ６  ０．４ｍＬおよび０．２５Ｍ  ＮａＰＨ２Ｏ２  ０．０１ｍＬを混合することによって照射用溶液を調製したこと以外は実施例１Ａと同様にして過酸化水素の分解触媒５Ａを得た。該触媒５ＡのＴＥＭ写真を図１（ｂ）に示す。図１（ａ）および（ｂ）を比較すると、粒子径制御剤を用いずに調製された触媒１Ａよりも粒子径制御剤を用いて調製された触媒５Ａにおいて、より微細な白金微粒子がより多く固定化されていることが確認できる。なお、触媒５Ａにおける担体の幾何学的表面積あたりの固定化された白金の重量は０．７６μｇ／ｃｍ２であり、白金微粒子の平均粒子径は、４．９ｎｍであった。
【００６５】
≪比較例１≫
市販のコンタクトレンズ消毒用過酸化水素の分解触媒（アルコン社製のコンタクトレンズケア製品（製品名「ＡＯＳＥＰＴ」）に付属のディスポカップに収納されている中和ディスク）を過酸化水素の分解触媒Ｃ１として用いた。触媒Ｃ１は、無機材料で形成された担体と該担体表面にメッキ法によって薄膜状に固定化された白金層とを有する。触媒Ｃ１の白金含有量は約１５００μｇであった。なお、触媒Ｃ１の担体は、円筒部と、該円筒部の外表面から略放射状に突出する凸部とを有し、その幾何学的表面積は約１０．４ｃｍ２であった。
【００６６】
≪実施例１Ｂ≫
角板状のＡＢＳ樹脂板の代わりに、触媒Ｃ１の担体と同様の形状に成形したＡＢＳ樹脂（幾何学的表面積：約１２．４ｃｍ２）を用いたこと以外は実施例１Ａと同様にして、触媒１Ｂを得た。
【００６７】
≪実施例２Ｂ≫
角板状のＡＢＳ樹脂板の代わりに、触媒Ｃ１の担体と同様の形状に成形したＡＢＳ樹脂（幾何学的表面積：約１２．４ｃｍ２）を用いたこと以外は実施例２Ａと同様にして、触媒２Ｂを得た。
【００６８】
≪実施例３Ｂ≫
角板状のＡＢＳ樹脂板の代わりに、触媒Ｃ１の担体と同様の形状に成形したＡＢＳ樹脂（幾何学的表面積：約１２．４ｃｍ２）を用いたこと以外は実施例３Ａと同様にして、触媒３Ｂを得た。
【００６９】
≪実施例４Ｂ≫
角板状のＡＢＳ樹脂板の代わりに、触媒Ｃ１の担体と同様の形状に成形したＡＢＳ樹脂（幾何学的表面積：約１２．４ｃｍ２）を用いたこと以外は実施例４Ａと同様にして、触媒４Ｂを得た。
【００７０】
［過酸化水素分解触媒活性の評価１］
触媒１Ｂと触媒Ｃ１の過酸化水素分解活性を次のようにして調べた。各触媒を、２５℃の恒温器内で３．５重量％（３５０００ｐｐｍ）の過酸化水素水溶液５ｍＬに浸漬させ、１０分後、２０分後、３０分後、および３６０分後の残留過酸化水素濃度を測定した。結果を表１に示す。
【表１】
0006710409.tif 000002
【００７１】
表１に示されるとおり、触媒Ｃ１によれば、浸漬から２０分後には過酸化水素濃度が当初の１０％以下にまで低下した。これに対し、実施例の触媒１Ｂによれば、浸漬から２０分後において、当初の３０％程度の過酸化水素濃度を維持しつつ、浸漬から６時間後には、８ｐｐｍという極めて低い残留過酸化水素濃度を達成した。
【００７２】
［耐久性評価］
触媒１Ｂ〜４Ｂの耐久性を次のようにして調べた。各触媒を３．５重量％の過酸化水素水溶液１０ｍＬに浸漬させ、６時間後の残留過酸化水素濃度を測定した。その後、各触媒をＮ２ガンで乾燥させて、再度、３．５重量％の過酸化水素水溶液１０ｍＬに浸漬させ、６時間後の残留過酸化水素濃度を測定した。該浸漬および乾燥を計５回行った。残留過酸化水素濃度の変化を図３に示す。
【００７３】
図３に示されるとおり、エッチング処理も表面改質処理も行わなかった触媒１Ｂは、繰り返して使用すると残留過酸化水素濃度が上昇した。一方、エッチング処理のみを行った触媒２Ｂ、表面改質処理のみを行った触媒３Ｂおよびその両方を行った触媒４Ｂはそれぞれ、５回繰り返して使用しても、残留過酸化水素濃度は２０ｐｐｍ以下であり、十分な触媒活性を維持していた。
【００７４】
［過酸化水素分解触媒活性の評価２］
実施例で得られた触媒１Ａおよび触媒５Ａをそれぞれ、２５℃の恒温器内で３．５重量％（３５０００ｐｐｍ）の過酸化水素水溶液５ｍＬに浸漬させ、３６０分後の残留過酸化水素濃度を測定した。その結果、触媒５Ａの残留過酸化水素濃度は、触媒１Ａの残留過酸化水素濃度の５分の１以下であった。このことから、粒子径制御剤の使用により、触媒活性が向上したことがわかる。
【産業上の利用可能性】
【００７５】
本発明の触媒は、コンタクトレンズの消毒において好適に用いられ得る。
【図１】
0006710409.tif 000003
【図２】
0006710409.tif 000004
【図３】
0006710409.tif 000005